(57)【特許請求の範囲】
【請求項１】
チャンバーの内部に配設され、分割鋳型で形成された鋳型のキャビティーに、前記鋳型の下部に配設された保持炉に保持された金属溶湯を、上端部が前記鋳型の湯口に接続され、かつ、下端部が前記保持炉に保持された前記金属溶湯に浸漬されたストークを介して充填して成形品を製造する鋳造方法であって、
前記保持炉の内部の加圧の開始から前記湯口に前記金属溶湯が到達するまでの間に、前記チャンバーの内部の減圧を開始し、かつ、前記チャンバーの内部の圧力を前記キャビティーにおいて最終的に到達させる圧力であるキャビティー最終到達圧力よりも低くすると共に、
前記湯口に前記金属溶湯が到達したときに、前記キャビティーの減圧を開始する
ことを特徴とする鋳造方法。
【請求項２】
前記保持炉の内部の加圧を開始し、次いで、前記湯口に前記金属溶湯が到達するまで、前記保持炉の内部の加圧を継続し、更に、前記キャビティー全体に前記金属溶湯が供給されるまで、前記保持炉の内部の加圧を継続又は保持し、更に、前記キャビティー全体の前記金属溶湯が凝固するまで、前記保持炉の内部の加圧を継続又は保持し、しかる後、前記保持炉の内部の加圧を終了するに際して、
前記保持炉の内部の加圧の開始から前記湯口に前記金属溶湯が到達するまでの間に、前記チャンバーの内部の減圧を開始し、かつ、前記チャンバーの内部の圧力を前記キャビティーにおいて最終的に到達させる圧力である前記キャビティー最終到達圧力よりも低くし、次いで、前記キャビティー全体に前記金属溶湯が供給されるまで、前記チャンバーの内部の減圧を継続又は保持し、更に、前記キャビティー全体の前記金属溶湯が凝固するまで、前記チャンバーの内部の減圧を継続又は保持し、しかる後、前記保持炉の内部の加圧を終了する際に、前記チャンバーの内部の減圧を終了すると共に、
前記湯口に前記金属溶湯が到達したときに、前記キャビティーの減圧を開始し、次いで、前記キャビティー全体に前記金属溶湯が供給されるまで、前記キャビティーの減圧を継続し、しかる後、前記キャビティー全体に前記金属溶湯が供給されてから前記チャンバーの内部の減圧を終了するまでの間に、前記キャビティーの減圧を終了する
ことを特徴とする請求項１に記載の鋳造方法。
【請求項３】
前記キャビティーの減圧の減圧速度が５ｋＰａ／ｓ以上４０ｋＰａ／ｓ以下であり、
前記キャビティー最終到達圧力が（大気圧−５０ｋＰａ）以上（大気圧−５ｋＰａ）以下である
ことを特徴とする請求項１又は２に記載の鋳造方法。
【請求項４】
前記キャビティーと、前記チャンバーの内部で、かつ、前記鋳型の外部である空間とを連通する連通経路を有する前記鋳型を形成し、
前記キャビティー全体に前記金属溶湯が供給されるまで、前記チャンバーの内部の減圧を継続若しくは保持する際、又は前記キャビティー全体の前記金属溶湯が凝固するまで、前記チャンバーの内部の減圧を継続若しくは保持する際に、前記連通経路を介した前記キャビティーの減圧を開始し、しかる後、前記保持炉の内部の加圧を終了する際に、前記連通経路を介した前記キャビティーの減圧を終了する
ことを特徴とする請求項１〜３のいずれか１つの項に記載の鋳造方法。
【請求項５】
前記連通経路の吸引口に対して、中子又は中子に付加された巾木を配設することを特徴とする請求項４に記載の鋳造方法。
【請求項６】
前記分割鋳型が、下鋳型、前記下鋳型上で水平方向にスライドする中鋳型、及び上鋳型を有し、
前記連通経路を前記中鋳型、前記上鋳型、及び前記中鋳型と前記上鋳型との間のうちの少なくとも１つに形成する
ことを特徴とする請求項４又は５に記載の鋳造方法。
【請求項７】
チャンバーの内部に配設され、分割鋳型で形成された鋳型のキャビティーに、前記鋳型の下部に配設された保持炉に保持された金属溶湯を、上端部が前記鋳型の湯口に接続され、かつ、下端部が前記保持炉に保持された前記金属溶湯に浸漬されたストークを介して充填して成形品を製造する鋳造装置であって、
前記保持炉の内部の加圧により前記保持炉に保持された前記金属溶湯を少なくとも前記湯口まで供給する加圧装置と、
前記チャンバーに接続され、かつ、前記チャンバーの外部に引き出されたチャンバー用配管を介して少なくとも前記チャンバーの内部を減圧するチャンバー用吸引装置と、
前記キャビティーに接続され、かつ、前記チャンバーの外部に引き出されたキャビティー用配管を介して前記キャビティーを減圧し、少なくとも前記湯口まで供給された前記金属溶湯を前記キャビティー全体に供給するキャビティー用吸引装置と、
型閉じを検知するための型閉じセンサーと、
前記型閉じセンサーからの信号に応じて、前記加圧装置を制御し、前記型閉じセンサー及び前記加圧装置のうちの少なくとも１つからの信号に応じて、前記チャンバー用吸引装置を制御し、前記型閉じセンサー及び前記加圧装置のうちの少なくとも１つからの信号に応じて、前記キャビティー用吸引装置を制御する一体又は別体の制御装置と、を備え、
前記制御装置が、前記加圧装置による前記保持炉の内部の加圧の開始から前記湯口に前記金属溶湯が到達するまでの間に、前記チャンバー用吸引装置による前記チャンバーに接続された前記チャンバー用配管を介した前記チャンバーの内部の減圧を開始し、かつ、前記チャンバーの内部の圧力を前記キャビティーにおいて最終的に到達させる圧力であるキャビティー最終到達圧力よりも低くすると共に、
前記湯口に前記金属溶湯が到達したときに、前記キャビティー用吸引装置による前記キャビティーに接続された前記キャビティー用配管を介した前記キャビティーの減圧を開始する
ことを特徴とする鋳造装置。
【請求項８】
前記制御装置が、前記加圧装置による前記保持炉の内部の加圧を開始し、次いで、前記湯口に前記金属溶湯が到達するまで、前記加圧装置による前記保持炉の内部の加圧を継続し、更に、前記キャビティー全体に前記金属溶湯が供給されるまで、前記加圧装置による前記保持炉の内部の加圧を継続又は保持し、更に、前記キャビティー全体の前記金属溶湯が凝固するまで、前記加圧装置による前記保持炉の内部の加圧を継続又は保持し、しかる後、前記加圧装置による前記保持炉の内部の加圧を終了するに際して、
前記加圧装置による前記保持炉の内部の加圧の開始から前記湯口に前記金属溶湯が到達するまでの間に、前記チャンバー用吸引装置による前記チャンバーに接続された前記チャンバー用配管を介した前記チャンバーの内部の減圧を開始し、かつ、前記チャンバーの内部の圧力を前記キャビティーにおいて最終的に到達させる圧力である前記キャビティー最終到達圧力よりも低くし、次いで、前記キャビティー全体に前記金属溶湯が供給されるまで、前記チャンバー用吸引装置による前記チャンバー用配管を介した前記チャンバーの内部の減圧を継続又は保持し、更に、前記キャビティー全体の前記金属溶湯が凝固するまで、前記チャンバー用吸引装置による前記チャンバー用配管を介した前記チャンバーの内部の減圧を継続又は保持し、しかる後、前記加圧装置による前記保持炉の内部の加圧を終了する際に、前記チャンバー用吸引装置による前記チャンバー用配管を介した前記チャンバーの内部の減圧を終了すると共に、
前記湯口に前記金属溶湯が到達したときに、前記キャビティー用吸引装置による前記キャビティーに接続された前記キャビティー用配管を介した前記キャビティーの減圧を開始し、次いで、前記キャビティー全体に前記金属溶湯が供給されるまで、前記キャビティー用吸引装置による前記キャビティー用配管を介した前記キャビティーの減圧を継続し、しかる後、前記キャビティー全体に前記金属溶湯が供給されてから前記チャンバー用吸引装置による前記チャンバー用配管を介した前記チャンバーの内部の減圧を終了するまでの間に、前記キャビティー用吸引装置による前記キャビティー用配管を介した前記キャビティーの減圧を終了する
ことを特徴とする請求項７に記載の鋳造装置。
【請求項９】
前記キャビティーの減圧の減圧速度が５ｋＰａ／ｓ以上４０ｋＰａ／ｓ以下であり、
前記キャビティー最終到達圧力が（大気圧−５０ｋＰａ）以上（大気圧−５ｋＰａ）以下である
ことを特徴とする請求項７又は８に記載の鋳造装置。
【請求項１０】
前記鋳型が、前記キャビティーと、前記チャンバーの内部で、かつ、前記鋳型の外部である空間とを連通する連通経路を有することを特徴とする請求項７〜９のいずれか１つの項に記載の鋳造装置。
【請求項１１】
前記連通経路の吸引口に対して、中子又は中子に付加された巾木が配設されていることを特徴とする請求項１０に記載の鋳造装置。
【請求項１２】
前記分割鋳型が、下鋳型、前記下鋳型上で水平方向にスライドする中鋳型、及び上鋳型を有し、
前記連通経路が、前記中鋳型、前記上鋳型、及び前記中鋳型と前記上鋳型との間のうちの少なくとも１つに形成されている
ことを特徴とする請求項１０又は１１に記載の鋳造装置。
【発明の詳細な説明】
【技術分野】
【０００１】
本発明は、鋳造方法及び鋳造装置に関する。更に詳細には、本発明は、キャビティーに金属溶湯を充填する際に、所定のタイミングで加圧及び所定の吸引を実行する鋳造方法及び鋳造装置に関する。
【背景技術】
【０００２】
従来、薄肉部品の鋳造を可能としたまま、更に、金属溶湯の加熱度及び鋳型温度も低く抑えて鋳造する吸引差圧鋳造方法が提案されている（特許文献１参照。）。
【０００３】
この吸引差圧鋳造方法は、加圧可能な密閉型の保持炉の下部に保持された金属溶湯にストークの下部を浸漬させ、該ストークの上方に連通されたストークの上に左右に開閉可能な金型を上下移動可能に設置し、該金型を覆う密閉室を画成し、次に該密閉室に連通された連通管を通して吸引開閉弁を開くことにより真空タンクを介して真空ポンプにより密閉室内の圧力を１秒以下の時間で１００Ｔｏｒｒまで減圧し、その直後加圧装置で圧縮空気を加圧開閉弁を開いて保持炉内に送り、金属溶湯の湯面を１秒以下の時間で０．４乃至１Ｋｇ／ｃｍ２に加圧した後、その圧力で保持し、鋳物が凝固した時点で減圧および加圧保持を解除することを特徴とする。
【先行技術文献】
【特許文献】
【０００４】
【特許文献１】特許第２９３３２５５号
【発明の概要】
【発明が解決しようとする課題】
【０００５】
しかしながら、特許文献１に記載された吸引差圧鋳造方法にあっては、キャビティーの空気を、その外側の減圧によって間接的に吸引しているため、キャビティーの減圧速度ないし減圧度が、金型分割面のクリアランスやキャビティーの空間体積、キャビティーの外側における密閉室体積に依存している。
【０００６】
そのため、例えば、分割鋳型と中子とを用いて形成するような複雑な形状を有する成形品の製造において、キャビティーの空気をその外側の減圧により間接的に吸引するだけでは、キャビティーにおける減圧速度ないし減圧度を適切な範囲に安定させることができず、金属溶湯の充填性が低下することがあるという問題点があった。
【０００７】
また、特許文献１に記載された吸引差圧鋳造方法にあっては、分割鋳型とともに中子を用いて形成するような複雑な形状を有する成形品の製造ついて何ら検討がなされていない。
【０００８】
そのため、分割鋳型とともに中子を用いて形成するような複雑な形状を有する成形品の製造において、溶湯が中子に接触した際に中子に含まれる粘着剤等が燃焼して発生する中子ガスによってガス欠陥が生じ、これによっても金属溶湯の充填性が低下することがあるという問題点があった。
【０００９】
本発明は、このような従来技術の有する課題に鑑みてなされたものである。そして、本発明は、例えば、分割鋳型と中子とを用いて形成するような複雑な形状を有する成形品の製造においても金属溶湯の充填性を向上し得る鋳造方法及び鋳造装置を提供することを目的とする。
【課題を解決するための手段】
【００１０】
本発明者らは、上記目的を達成するため鋭意検討を重ねた。その結果、キャビティーに金属溶湯を充填する際に、所定のタイミングで加圧及び所定の吸引を実行する構成とすることにより、上記目的が達成できることを見出し、本発明を完成するに至った。
【００１１】
すなわち、本発明の鋳造方法は、チャンバーの内部に配設され、分割鋳型で形成された鋳型のキャビティーに、鋳型の下部に配設された保持炉に保持された金属溶湯を、上端部が鋳型の湯口に接続され、かつ、下端部が保持炉に保持された金属溶湯に浸漬されたストークを介して充填して成形品を製造する方法である。そして、この鋳造方法は、保持炉の内部の加圧の開始から湯口に金属溶湯が到達するまでの間に、チャンバーの内部の減圧を開始し、かつ、チャンバーの内部の圧力をキャビティーにおいて最終的に到達させる圧力であるキャビティー最終到達圧力よりも低くすると共に、湯口に金属溶湯が到達したときに、キャビティーの減圧を開始する。
【００１２】
また、本発明の鋳造装置は、チャンバーの内部に配設され、分割鋳型で形成された鋳型のキャビティーに、鋳型の下部に配設された保持炉に保持された金属溶湯を、上端部が鋳型の湯口に接続され、かつ、下端部が保持炉に保持された金属溶湯に浸漬されたストークを介して充填して成形品を製造する鋳造装置である。そして、この鋳造装置は、保持炉の内部の加圧により保持炉に保持された金属溶湯を少なくとも湯口まで供給する加圧装置と、チャンバーに接続され、かつ、チャンバーの外部に引き出されたチャンバー用配管を介して少なくともチャンバーの内部を減圧するチャンバー用吸引装置と、キャビティーに接続され、かつ、チャンバーの外部に引き出されたキャビティー用配管を介してキャビティーを減圧し、少なくとも湯口まで供給された金属溶湯をキャビティー全体に供給するキャビティー用吸引装置と、型閉じを検知するための型閉じセンサーと、型閉じセンサーからの信号に応じて、加圧装置を制御し、型閉じセンサー及び加圧装置のうちの少なくとも１つからの信号に応じて、チャンバー用吸引装置を制御し、型閉じセンサー及び加圧装置のうちの少なくとも１つからの信号に応じて、キャビティー用吸引装置を制御する一体又は別体の制御装置と、を備える。また、制御装置が、加圧装置による保持炉の内部の加圧の開始から湯口に金属溶湯が到達するまでの間に、チャンバー用吸引装置によるチャンバーに接続されたチャンバー用配管を介したチャンバーの内部の減圧を開始し、かつ、チャンバーの内部の圧力をキャビティーにおいて最終的に到達させる圧力であるキャビティー最終到達圧力よりも低くすると共に、湯口に金属溶湯が到達したときに、キャビティー用吸引装置によるキャビティーに接続されたキャビティー用配管を介したキャビティーの減圧を開始する。
【発明の効果】
【００１３】
本発明によれば、保持炉の内部の加圧の開始から湯口に金属溶湯が到達するまでの間に、チャンバーの内部の減圧を開始し、かつ、チャンバーの内部の圧力をキャビティーにおいて最終的に到達させる圧力であるキャビティー最終到達圧力よりも低くすると共に、湯口に金属溶湯が到達したときに、キャビティーの減圧を開始する構成とした。そのため、例えば、分割鋳型と中子とを用いて形成するような複雑な形状を有する成形品の製造においても金属溶湯の充填性を向上し得る鋳造方法及び鋳造装置を提供することができる。
【図面の簡単な説明】
【００１４】
【図１】図１は、本発明の一実施形態に係る鋳造方法の一例を模式的に示す説明図である。
【図２】図２は、本発明の一実施形態に係る鋳造方法の他の一例により得られた成形品を模式的に示す斜視図である。
【図３】図３は、本発明の一実施形態に係る鋳造装置を模式的に示す説明図である。
【図４】図４は、図３に示すチャンバー用配管及びチャンバー用吸引装置を模式的に示す説明図である。
【図５】図５は、本発明の一実施形態に係る鋳造装置における中子を含む鋳型の他の一例を模式的に示す断面図である。
【図６】図６は、本発明の一実施形態に係る鋳造装置における鋳型の更に他の一例を模式的に示す断面図である。
【発明を実施するための形態】
【００１５】
以下、本発明の一実施形態に係る鋳造方法及び鋳造装置について詳細に説明する。なお、以下で引用する図面の寸法比率は、説明の都合上誇張されており、実際の比率とは異なる場合がある。
【００１６】
まず、本発明の一実施形態に係る鋳造方法について詳細に説明する。本実施形態の鋳造方法は、チャンバーの内部に配設され、分割鋳型で形成された鋳型のキャビティーに、チャンバーの外部であって、かつ、鋳型の下部に配設された保持炉に保持された金属溶湯を、上端部が鋳型の湯口に接続され、かつ、下端部が保持炉に保持された金属溶湯に浸漬されたストークを介して充填して成形品を製造する方法である。そして、この鋳造方法は、保持炉の内部の加圧の開始から湯口に金属溶湯が到達するまでの間に、チャンバーの内部の減圧を開始し、かつ、チャンバーの内部の圧力をキャビティーにおいて最終的に到達させる圧力であるキャビティー最終到達圧力よりも低くすると共に、湯口に金属溶湯が到達したときに、キャビティーの減圧を開始し、かつ、その減圧速度を金属溶湯の湯周り不良及び鋳肌の荒らされが起こらない範囲内、好適には５ｋＰａ／ｓ以上４０ｋＰａ／ｓ以下とし、かつ、その際のキャビティー最終到達圧力を金属溶湯の湯周り不良及び鋳肌の荒らされが起こらない範囲内、好適には（大気圧−５０ｋＰａ）以上（大気圧−５ｋＰａ）以下とする。
【００１７】
ここで、上記減圧速度は、キャビティーの減圧開始直後におけるものをいう。
【００１８】
このように、保持炉の内部の加圧の開始から湯口に金属溶湯が到達するまでの間に、チャンバーの内部の減圧を開始し、かつ、チャンバーの内部の圧力をキャビティーにおいて最終的に到達させる圧力であるキャビティー最終到達圧力よりも低くすると共に、湯口に金属溶湯が到達したときに、キャビティーの減圧を開始し、かつ、その減圧速度を金属溶湯の湯周り不良及び鋳肌の荒らされが起こらない範囲内とし、かつ、その際のキャビティー最終到達圧力を金属溶湯の湯周り不良及び鋳肌の荒らされが起こらない範囲内とすることなどによって、金属溶湯の充填性を向上させることが可能となる。
【００１９】
つまり、保持炉の内部を加圧することにより、金属溶湯を少なくとも湯口まで供給することによって、保持炉に保持された金属溶湯を、分割鋳型と中子とを用いて形成するような複雑な形状を有するキャビティーを介して湯口まで吸引により供給する必要がない。そのため、充填性向上の阻害要因となる複雑な形状を有するキャビティーにおける吸引抵抗を考慮する必要がない。これにより、吸引のみを利用してキャビティー全体に金属溶湯を供給する場合と比較して、製造する際に使用するエネルギーロスを低減して金属溶湯の充填性を向上させることができる。
【００２０】
また、キャビティーを直接減圧することにより、減圧度や減圧速度が、鋳型分割面のクリアランスやキャビティーの空間体積、キャビティーの外側におけるチャンバー体積に依存することがない。そのため、湯口に金属溶湯が到達したときに、キャビティーの減圧を開始する際に、その減圧速度を金属溶湯の湯周り不良及び鋳肌の荒らされが起こらない範囲内、その際のキャビティー最終到達圧力を金属溶湯の湯周り不良及び鋳肌の荒らされが起こらない範囲内のように安定させることができる。これにより、鋳込み速度を速くすることが可能となるなど金属溶湯の充填性を向上させることができる。
【００２１】
更に、保持炉の内部の加圧の開始から湯口に金属溶湯が到達するまでの間に、チャンバーの内部の減圧を開始し、かつ、チャンバーの内部の圧力をキャビティーにおいて最終的に到達させる圧力であるキャビティー最終到達圧力よりも低くすることにより、吸引のみを利用してキャビティーを直接減圧した場合に起こり得る鋳型分割面などからの空気の流入が抑制ないし防止される。これにより、空気巻き込みによる欠陥を低減することが可能となるなど金属溶湯の充填性を向上させることができる。
【００２２】
そして、本実施形態の鋳造方法においては、所定の加圧に際して、２つの所定の吸引（減圧）をすることが好適である。
【００２３】
ここで、所定の加圧とは、保持炉の内部の加圧を開始し、次いで、湯口に金属溶湯が到達するまで、保持炉の内部の加圧を継続し、更に、キャビティー全体に金属溶湯が供給されるまで、保持炉の内部の加圧を継続又は保持し、更に、キャビティー全体の金属溶湯が凝固するまで、保持炉の内部の加圧を継続又は保持し、しかる後、保持炉の内部の加圧を終了することをいう。
【００２４】
また、所定の吸引（減圧）の一方は、保持炉の内部の加圧の開始から湯口に金属溶湯が到達するまでの間に、チャンバーの内部の減圧を開始し、かつ、チャンバーの内部の圧力をキャビティーにおいて最終的に到達させる圧力であるキャビティー最終到達圧力よりも低くし、次いで、キャビティー全体に金属溶湯が供給されるまで、チャンバーの内部の減圧を継続又は保持し、更に、キャビティー全体の金属溶湯が凝固するまで、チャンバーの内部の減圧を継続又は保持し、しかる後、保持炉の内部の加圧を終了する際に、チャンバーの内部の減圧を終了することをいう。
【００２５】
更に、所定の吸引（減圧）の他方は、湯口に金属溶湯が到達したときに、キャビティーの減圧を開始し、かつ、その減圧速度を金属溶湯の湯周り不良及び鋳肌の荒らされが起こらない範囲内、好適には５ｋＰａ／ｓ以上４０ｋＰａ／ｓ以下とし、かつ、その際のキャビティー最終到達圧力を金属溶湯の湯周り不良及び鋳肌の荒らされが起こらない範囲内、好適には（大気圧−５０ｋＰａ）以上（大気圧−５ｋＰａ）以下とし、次いで、キャビティー全体に金属溶湯が供給されるまで、キャビティーの減圧を継続し、しかる後、キャビティー全体に金属溶湯が供給されてからチャンバーの内部の減圧を終了するまでの間に、キャビティーの減圧を終了することをいう。
【００２６】
このような工程を経ることにより、製造する際に使用するエネルギーロスの更なる低減化、鋳込み速度の更なる安定化、空気巻き込みによる欠陥の更なる低減化などが可能となり、金属溶湯の充填性をより向上させることができる。
【００２７】
また、本実施形態の鋳造方法においては、キャビティーと、チャンバーの内部であって、かつ、鋳型の外部である空間とを連通する連通経路を有する鋳型を用い、キャビティー全体に金属溶湯が供給されるまで、チャンバーの内部の減圧を継続若しくは保持する際、又はキャビティー全体の金属溶湯が凝固するまで、チャンバーの内部の減圧を継続若しくは保持する際に、連通経路を介したキャビティーの減圧を開始し、しかる後、保持炉の内部の加圧を終了する際に、連通経路を介したキャビティーの減圧を終了させることが好適である。
【００２８】
このように、連通経路を有する鋳型を用い、キャビティー全体に金属溶湯が供給されるまで、チャンバーの内部の減圧を継続若しくは保持する際、又はキャビティー全体の金属溶湯が凝固するまで、チャンバーの内部の減圧を継続若しくは保持する際に、連通経路を介したキャビティーの減圧を開始し、しかる後、保持炉の内部の加圧を終了する際に、連通経路を介したキャビティーの減圧を終了させることにより、溶湯が中子に接触した際に中子に含まれる粘着剤が燃焼等して発生する中子ガスを連通経路を通じて逃がすことが可能となり、キャビティーの圧力上昇を低減させることが可能となる。これにより、たとえ、キャビティーから中子ガス等を直接排出することができない場合であっても、連通経路を通じて中子ガス等を排出することができるため、ガス欠陥を低減することが可能となるなど金属溶湯の充填性を更に向上させることができる。
【００２９】
ここで、連通経路としては、例えば、キャビティー用配管と比較して極細とした、通過抵抗が大きいものを挙げることができる。これにより、チャンバーの内部の減圧直後に連動して減圧されることはない。その一方で、これにより、キャビティー用配管を通じてキャビティーから中子ガス等を直接排出することができず、キャビティーの圧力が上昇した場合に中子ガス等を連通経路を通じて排出することができる。
【００３０】
更に、本実施形態の鋳造方法においては、連通経路の吸引口に対して、中子又は中子に付加された巾木を配設することが好適である。
【００３１】
このように、連通経路の吸引口に対して、中子や巾木を配設することによって、溶湯が中子に接触した際に中子に含まれる粘着剤等が燃焼して発生する中子ガスを連通経路を通じて効率良く逃がすことができる。また、鋳込み速度の更なる安定化、空気巻き込みによる欠陥の更なる低減化などが可能になるなど金属溶湯の充填性を更に向上させることができる。
【００３２】
更にまた、本実施形態の鋳造方法においては、分割鋳型として、下鋳型、下鋳型上で水平方向にスライドする中鋳型、及び上鋳型を有し、中鋳型、上鋳型、及び中鋳型と上鋳型との間のうちの少なくとも１つに連通経路が形成された鋳型を用いることが好適である。
【００３３】
このような連通経路を有する鋳型を用いることによって、溶湯が中子に接触した際に中子に含まれる粘着剤等が燃焼して発生する中子ガスを連通経路を通じて効率良く逃がすことができる。また、鋳込み速度の更なる安定化、空気巻き込みによる欠陥の更なる低減化などが可能になるなど金属溶湯の充填性を更に向上させることができる。
【００３４】
以下、本実施形態の鋳造方法について図面を参照しながら詳細に説明する。図１は、本発明の一実施形態に係る鋳造方法の一例を模式的に示す説明図である。図１に示すように、本例の鋳造方法は、工程（５）の鋳造工程の前工程として、従来公知の金型内部清掃工程（工程（１））、中子セット準備作業工程（工程（２））、中子エアブロー工程（工程（３））及び型閉じ工程（工程（４））を有し、鋳造工程の後工程として、従来公知の冷却工程（工程（６））及び型開き工程（工程（７））を有する。
【００３５】
ここで、Ｌ１は、保持炉の内部の圧力を示し、例えば、配管に配設される圧力センサーにより検知される値を適用することができる。しかしながら、これに限定されるものではなく、例えば、加圧装置による加圧力の値を適用することもできる。また、Ｌ２は、チャンバーの内部の圧力を示し、例えば、チャンバー用配管に配設される圧力センサーにより検知される値を適用することができる。しかしながら、これに限定されるものではなく、例えば、チャンバー用吸引装置による減圧力の値を適用することもできる。更に、Ｌ３は、キャビティーの圧力を示し、例えば、キャビティー用配管に配設される圧力センサーにより検知される値を適用することができる。しかしながら、これに限定されるものではなく、例えば、キャビティー用吸引装置による減圧力の値を適用することもできる。
【００３６】
まず、Ｌ１で示すように、型閉じされたときを示すＴ１において、保持炉の内部の加圧を開始する。次いで、湯口に金属溶湯が到達するときを示すＴ２まで、保持炉の内部の加圧を継続する。更に、キャビティー全体に金属溶湯が供給されるときを示すＴ３まで、保持炉の内部の加圧を継続又は保持する。更に、キャビティー全体の金属溶湯が凝固するときを示すＴ４まで、保持炉の内部の加圧を継続又は保持し、しかる後、保持炉の内部の加圧を終了する。なお、Ｔ５は、加圧（及び減圧）が解除されたときを示し、Ｔ６は、離型可能な強度まで成形品の温度が低下したときを示す。
【００３７】
また、Ｌ２で示すように、保持炉の内部の加圧の開始のときを示すＴ１以降から湯口に金属溶湯が到達するときを示すＴ２までの間に、チャンバーの内部の減圧を開始する。このとき、チャンバーの内部の圧力をキャビティーにおいて最終的に到達させる圧力であるキャビティー最終到達圧力よりも低くする。次いで、キャビティー全体に金属溶湯が供給されるときを示すＴ３まで、チャンバーの内部の減圧を継続し、更に、キャビティー全体の金属溶湯が凝固するときを示すＴ４まで、チャンバーの内部の減圧を継続する。しかる後、保持炉の内部の加圧を終了する際に、チャンバーの内部の減圧を終了する。
【００３８】
更に、Ｌ３で示すように、湯口に金属溶湯が到達したときを示すＴ２において、キャビティーの減圧を開始する。このとき、その減圧速度を金属溶湯の湯周り不良及び鋳肌の荒らされが起こらない範囲内、好適には５ｋＰａ／ｓ以上４０ｋＰａ／ｓ以下とし、かつ、その際のキャビティー最終到達圧力を金属溶湯の湯周り不良及び鋳肌の荒らされが起こらない範囲内、好適には（大気圧−５０ｋＰａ）以上（大気圧−５ｋＰａ）以下とする。次いで、キャビティー全体に金属溶湯が供給されるときを示すＴ３まで、キャビティーの減圧を継続する。しかる後、キャビティー全体に金属溶湯が供給されたときを示すＴ３以降からチャンバーの内部の減圧を終了するまでの間に、キャビティーの減圧を終了する。
【００３９】
なお、上述したキャビティーの減圧開始直後における減圧速度とは、Ｌ３におけるＴ２近傍における傾きの絶対値を意味する。また、Ｔ２近傍とは、例えば、Ｔ２からＬ１がフラット（大気圧との圧力差が一定である。）になるまでの範囲内をいう。
【００４０】
このように、保持炉の内部の加圧の開始から湯口に金属溶湯が到達するまでの間に、チャンバーの内部の減圧を開始し、かつ、チャンバーの内部の圧力をキャビティーにおいて最終的に到達させる圧力であるキャビティー最終到達圧力よりも低くすると共に、湯口に金属溶湯が到達したときに、キャビティーの減圧を開始し、かつ、その減圧速度を金属溶湯の湯周り不良及び鋳肌の荒らされが起こらない範囲内、好適には５ｋＰａ／ｓ以上４０ｋＰａ／ｓ以下とし、かつ、その際のキャビティー最終到達圧力を金属溶湯の湯周り不良及び鋳肌の荒らされが起こらない範囲内、好適には（大気圧−５０ｋＰａ）以上（大気圧−５ｋＰａ）以下とすることなどによって、金属溶湯の充填性を向上させることが可能となる。
【００４１】
次に、鋳造により得られる成形品について図面を参照しながら詳細に説明する。図２は、本発明の一実施形態に係る鋳造方法の他の一例により得られた成形品を模式的に示す斜視図である。
【００４２】
図２に示すように、成形品Ｆは、アルミニウム合金製のシリンダーヘッドであり、鋳型のキャビティーの形状に相当する形状を有している。なお、図中のＦａは連通経路又はキャビティー用配管に由来するバリを示す。
【００４３】
次に、本発明の一実施形態に係る鋳造装置について詳細に説明する。なお、本発明の鋳造方法は、必ずしも本発明の鋳造装置を使用する必要はないが、本発明の鋳造装置を使用することが好ましい。
【００４４】
図３は、本発明の一実施形態に係る鋳造装置を模式的に示す説明図である。また、図４は、図３に示すチャンバー用配管及びチャンバー用吸引装置を模式的に示す説明図である。
【００４５】
図３に示すように、本実施形態の鋳造装置１は、チャンバー１０と、保持炉２０と、ストーク３０と、加圧装置４０と、チャンバー用吸引装置５０と、キャビティー用吸引装置６０と、センサー７０と、制御装置８０とを備える。そして、鋳造装置１は、キャビティーＢに、例えば、アルミニウムやアルミニウム合金などの金属溶湯Ｃを充填して図示しないシリンダーヘッドなどの成形品を製造するものである。
【００４６】
また、分割鋳型で形成された鋳型Ａは、キャビティーＢが形成された状態で、チャンバー１０の内部に配設されている。そして、分割鋳型で形成された鋳型Ａは、キャビティーＢと、チャンバー１０の内部であって、かつ、鋳型Ａの外部である空間１０ａとを連通する連通経路Ａａを有する。また、分割鋳型で形成された鋳型Ａは、巾木Ｅが付加された中子Ｄを含み、下鋳型Ａ１、下鋳型Ａ１上で水平方向にスライドする中鋳型Ａ２、及び上鋳型Ａ３を有する。更に、鋳型Ａは、例えば、アルミニウムやアルミニウム合金などの金属溶湯Ｃに対して適用可能な従来公知の金型で構成されており、中子Ｄや巾木Ｅについても、アルミニウムやアルミニウム合金などの金属溶湯Ｃに対して適用可能な従来公知の中子や巾木により構成されている。そして、連通経路Ａａは、中鋳型Ａ２と上鋳型Ａ３との間に形成されている。
【００４７】
そして、保持炉２０は、チャンバー１０の外部であって、かつ、キャビティーＢが形成された状態の鋳型Ａの下部に配設されている。また、保持炉２０は、金属溶湯Ｃを保持している。
【００４８】
更に、ストーク３０は、キャビティーＢに充填される金属溶湯Ｃの流路であり、上端部３０ａが鋳型Ａの湯口Ａｂに接続され、かつ、下端部３０ｂが保持炉２０に保持された金属溶湯Ｃに浸漬されている。なお、図示しないが、湯口には従来公知の多孔質体が配設されている。
【００４９】
また、鋳造装置１は、成形品を製造するに際して、加圧装置４０による保持炉２０に接続された配管４２を介した保持炉２０の内部の加圧によって、保持炉２０に保持された金属溶湯Ｃを少なくとも湯口Ａｂまで供給する。
【００５０】
更に、鋳造装置１は、成形品を製造するに際して、チャンバー用吸引装置５０により、チャンバー１０に接続され、かつ、チャンバー１０の外部に引き出されたチャンバー用配管５２を介してチャンバー１０の内部を減圧する。このとき、チャンバーの内部の圧力をキャビティーにおいて最終的に到達させる圧力であるキャビティー最終到達圧力よりも低くする。そして、図４に示すように、チャンバー用吸引装置５０は、例えば、真空ないしその近傍まで吸引するためのポンプ５０Ａを備えている。また、図４に示すように、チャンバー用配管のうち、チャンバー用吸引装置５０が設けられている主配管５２ａには、チャンバー１０の内部の圧力を検出する圧力センサー５１、主配管５２ａの吸引流量を調整する絞りバルブ５３、主配管５２ａの吸引を制御する開閉バルブ５５、チャンバー用吸引装置５０の吸引圧力を検出する圧力センサー５７、吸引の際に吸引される異物等を除去するためのタンク５９が配設されている。更に、図４に示すように、主配管５２ａから分岐した副配管５２ｂには、大気開放する際に、副配管５２ｂによる吸引流量を調整する絞りバルブ５４、副配管５２ｂによる吸引を制御する開閉バルブ５６が配設されている。
【００５１】
そして、鋳造装置１は、成形品を製造するに際して、キャビティー用吸引装置６０によるキャビティーＢに接続され、かつ、チャンバー１０の外部に引き出されたキャビティー用配管６２を介したキャビティーＢの減圧によって、少なくとも湯口Ａｂまで供給された金属溶湯ＣをキャビティーＢ全体に供給する。このとき、その減圧速度を金属溶湯の湯周り不良及び鋳肌の荒らされが起こらない範囲内、好適には５ｋＰａ／ｓ以上４０ｋＰａ／ｓ以下とし、かつ、その際のキャビティー最終到達圧力を金属溶湯の湯周り不良及び鋳肌の荒らされが起こらない範囲内、好適には（大気圧−５０ｋＰａ）以上（大気圧−５ｋＰａ）以下とする。なお、図示しないが、キャビティー用配管及びキャビティー用吸引装置についても、上述したチャンバー用配管及びチャンバー用吸引装置と同様の構成を有している。また、図示しないが、キャビティー用配管のキャビティー接続部には金属溶湯の侵入を抑制する多孔質体が配設されている。
【００５２】
また、センサー７０としては、例えば、型閉じを検知するための型閉じセンサー７１を有するものを挙げることができるが、これに限定されるものではない。すなわち、図示しないが、これに加えて、湯口への金属溶湯の到達を検知するための金属溶湯湯口到達センサーやキャビティーにおける金属溶湯の充填を検知するためのキャビティー金属溶湯充填センサー、キャビティーにおける金属溶湯の凝固を検知するためのキャビティー金属溶湯凝固センサー、チャンバーやキャビティー、保持炉などの圧力を検知する圧力センサーを有するものを適用することもできる。
【００５３】
上記型閉じセンサー７１としては、例えば、従来公知の位置決めセンサーを適用した型閉じセンサーを挙げることができる。
【００５４】
そして、上記金属溶湯湯口到達センサーとしては、例えば、湯口近傍に配設される温度センサー、更には、保持炉内に配設される湯面高さセンサーや圧力センサーなどを適用することができる。
【００５５】
また、上記キャビティー金属溶湯充填センサーとしては、例えば、キャビティー近傍のキャビティー用配管に配設される温度センサーや圧力センサー、更には、保持炉内に配設される湯面高さセンサーや圧力センサーなどを適用することができる。
【００５６】
更に、上記キャビティー金属溶湯凝固センサーとしても、例えば、キャビティー近傍のキャビティー用配管に配設される温度センサーなどを適用することができる。
【００５７】
また、上記チャンバーやキャビティー、保持炉などの圧力を検知する圧力センサーとしては、チャンバー近傍のチャンバー用配管、キャビティー近傍のキャビティー用配管、加圧装置の配管に配設される各圧力センサーを適用することができる。しかしながら、これらに限定されるものではなく、例えば、加圧装置による加圧力の値、チャンバー用吸引装置による減圧力の値、キャビティー用吸引装置による減圧力の値を各圧力センサーから検知される値の代わりに用いることもできる。
【００５８】
そして、制御装置８０としては、例えば、型閉じセンサー７１からの入力に応じて、加圧装置４０を制御し、型閉じセンサー７１及び加圧装置４０のうちの少なくとも１つからの入力に応じて、チャンバー用吸引装置５０を制御し、型閉じセンサー７１及び加圧装置４０のうちの少なくとも１つからの入力に応じて、キャビティー用吸引装置６０を制御する一体又は別体の制御装置を適用することができる。
【００５９】
このような制御装置を適用する場合には、例えば、予備実験によって予め取得した、位置や、圧力、温度、型閉じからの経過時間等によって、加圧及び所定の吸引を制御する制御データを制御装置に格納しておけばよい。
【００６０】
しかしながら、制御装置は、上述のものに限定されるものではない。すなわち、図示しないが、制御装置としては、例えば、型閉じセンサーと、加圧装置、チャンバー用吸引装置、キャビティー用吸引装置、金属溶湯湯口到達センサー、キャビティー金属溶湯充填センサー、キャビティー金属溶湯凝固センサー、保持炉圧力センサー、チャンバー圧力センサー及びキャビティー圧力センサーのうちの少なくとも１つとからの入力に応じて、加圧装置を制御し、型閉じセンサー、加圧装置、チャンバー用吸引装置、キャビティー用吸引装置、金属溶湯湯口到達センサー、キャビティー金属溶湯充填センサー、キャビティー金属溶湯凝固センサー、保持炉圧力センサー、チャンバー圧力センサー及びキャビティー圧力センサーのうちの少なくとも１つからの入力に応じて、チャンバー用吸引装置を制御し、型閉じセンサー、加圧装置、金属溶湯湯口到達センサー、キャビティー金属溶湯充填センサー、キャビティー金属溶湯凝固センサー、保持炉圧力センサー、チャンバー圧力センサー及びキャビティー圧力センサーのうちの少なくとも１つからの入力に応じて、キャビティー用吸引装置を制御する一体又は別体の制御装置を適用することもできる。
【００６１】
このような制御装置を適用する場合には、例えば、型閉じからの経過時間を考慮しないで、実際の位置や、圧力、温度等によって、加圧及び所定の吸引を制御すればよい。もちろん、予備実験によって予め取得した圧力や温度によって、加圧及び所定の吸引を制御する制御データを制御装置に格納してもよい。なお、上述した各制御データは、上述した型閉じセンサー、金属溶湯湯口到達センサー、キャビティー金属溶湯充填センサー、キャビティー金属溶湯凝固センサー、保持炉圧力センサー、チャンバー圧力センサー、キャビティー圧力センサーなどの各種センサーを用いた予備実験により適宜設定することができる。
【００６２】
上述のように、加圧装置を利用して保持炉の内部を加圧することにより金属溶湯を少なくとも湯口まで供給し、更に、チャンバー用吸引装置を利用して、保持炉の内部の加圧の開始から湯口に金属溶湯が到達するまでの間に、チャンバーの内部の減圧を開始し、かつ、チャンバーの内部の圧力をキャビティーにおいて最終的に到達させる圧力であるキャビティー最終到達圧力よりも低くし、更に、キャビティー用吸引装置を利用して、湯口に金属溶湯が到達したときに、キャビティーの直接減圧を開始し、かつ、その減圧速度を金属溶湯の湯周り不良及び鋳肌の荒らされが起こらない範囲内、好適には５ｋＰａ／ｓ以上４０ｋＰａ／ｓ以下とし、かつ、その際のキャビティー最終到達圧力を金属溶湯の湯周り不良及び鋳肌の荒らされが起こらない範囲内、好適には（大気圧−５０ｋＰａ）以上（大気圧−５ｋＰａ）以下として少なくとも湯口まで供給された金属溶湯をキャビティー全体に供給することによって、金属溶湯の充填性を向上させることができる。
【００６３】
つまり、加圧装置を利用して、保持炉の内部を加圧することにより、金属溶湯を少なくとも湯口まで供給することによって、保持炉に保持された金属溶湯を、分割鋳型と中子とを用いて形成するような複雑な形状を有するキャビティーを介して湯口までキャビティー用吸引装置により供給する必要がない。そのため、充填性向上の阻害要因となる複雑な形状を有するキャビティーにおける吸引抵抗を考慮する必要がない。これにより、キャビティー用吸引装置のみを利用してキャビティー全体に金属溶湯を供給する場合と比較して、製造する際に使用するエネルギーロスを低減して金属溶湯の充填性を向上させることができる。
【００６４】
そして、キャビティーを直接減圧することにより、減圧速度や減圧度が、鋳型分割面のクリアランスやキャビティーの空間体積、キャビティーの外側におけるチャンバー体積に依存することがない。そのため、湯口に金属溶湯が到達したときに、キャビティー用吸引装置を利用して、キャビティーに接続され、かつ、チャンバーの外部に引き出されたキャビティー用配管を介してキャビティーを直接減圧を開始する際に、その減圧速度を金属溶湯の湯周り不良及び鋳肌の荒らされが起こらない範囲内、好適には５ｋＰａ／ｓ以上４０ｋＰａ／ｓ以下、その際のキャビティー最終到達圧力を金属溶湯の湯周り不良及び鋳肌の荒らされが起こらない範囲内、好適には（大気圧−５０ｋＰａ）以上（大気圧−５ｋＰａ）以下のように安定させることができる。これにより、鋳込み速度を速くすることが可能となるなど金属溶湯の充填性を向上させることができる。
【００６５】
また、保持炉の内部の加圧の開始から湯口に金属溶湯が到達するまでの間に、チャンバー用吸引装置を利用して、チャンバーに接続され、かつ、チャンバーの外部に引き出されたチャンバー用配管を介してチャンバーの内部の減圧を開始し、かつ、チャンバーの内部の圧力をキャビティーにおいて最終的に到達させる圧力であるキャビティー最終到達圧力よりも低くすることにより、キャビティー用吸引装置のみを利用してキャビティーを直接減圧した場合に起こり得る鋳型分割面などからの空気の流入が抑制ないし防止される。これにより、空気巻き込みによる欠陥を低減することが可能となるなど金属溶湯の充填性を向上させることができる。
【００６６】
また、本実施形態においては、制御装置が、所定の加圧をするに際して、２つの所定の吸引（減圧）をすることが好適である。
【００６７】
ここで、所定の加圧とは、加圧装置による保持炉の内部の加圧を開始し、次いで、湯口に金属溶湯が到達するまで、加圧装置による保持炉の内部の加圧を継続し、更に、キャビティー全体に金属溶湯が供給されるまで、加圧装置による保持炉の内部の加圧を継続又は保持し、更に、キャビティー全体の金属溶湯が凝固するまで、加圧装置による保持炉の内部の加圧を継続又は保持し、しかる後、加圧装置による保持炉の内部の加圧を終了することをいう。
【００６８】
また、所定の吸引（減圧）の一方は、加圧装置による保持炉の内部の加圧の開始から湯口に金属溶湯が到達するまでの間に、チャンバー用吸引装置によるチャンバーに接続されたチャンバー用配管を介したチャンバーの内部の減圧を開始し、かつ、チャンバーの内部の圧力をキャビティーにおいて最終的に到達させる圧力であるキャビティー最終到達圧力よりも低くし、次いで、キャビティー全体に金属溶湯が供給されるまで、チャンバー用吸引装置によるチャンバー用配管を介したチャンバーの内部の減圧を継続又は保持し、更に、キャビティー全体の金属溶湯が凝固するまで、チャンバー用吸引装置によるチャンバー用配管を介したチャンバーの内部の減圧を継続又は保持し、しかる後、加圧装置による保持炉の内部の加圧を終了する際に、チャンバー用吸引装置によるチャンバー用配管を介したチャンバーの内部の減圧を終了することをいう。
【００６９】
更に、所定の吸引（減圧）の他方は、湯口に金属溶湯が到達したときに、キャビティー用吸引装置によるキャビティーに接続されたキャビティー用配管を介したキャビティーの減圧を開始し、かつ、その減圧速度を金属溶湯の湯周り不良及び鋳肌の荒らされが起こらない範囲内、好適には５ｋＰａ／ｓ以上４０ｋＰａ／ｓ以下とし、かつ、その際のキャビティー最終到達圧力を金属溶湯の湯周り不良及び鋳肌の荒らされが起こらない範囲内、好適には（大気圧−５０ｋＰａ）以上（大気圧−５ｋＰａ）以下とし、次いで、キャビティー全体に金属溶湯が供給されるまで、キャビティー用吸引装置によるキャビティー用配管を介したキャビティーの減圧を継続し、しかる後、キャビティー全体に金属溶湯が供給されてからチャンバー用吸引装置によるチャンバー用配管を介したチャンバーの内部の減圧を終了するまでの間に、キャビティー用吸引装置によるキャビティー用配管を介したキャビティーの減圧を終了することをいう。
【００７０】
このような鋳造装置は、製造する際に使用するエネルギーロスの更なる低減化、鋳込み速度の更なる安定化、空気巻き込みによる欠陥の更なる低減化などが可能となり、金属溶湯の充填性をより向上させることができる。
【００７１】
更に、本実施形態においては、鋳型が、キャビティーと、チャンバーの内部であって、かつ、鋳型の外部である空間とを連通する連通経路を有することが好適である。
【００７２】
このような連通経路を有する鋳型を適用すると、キャビティー全体に金属溶湯が供給されるまで、チャンバーの内部の減圧を継続若しくは保持する際、又はキャビティー全体の金属溶湯が凝固するまで、チャンバーの内部の減圧を継続若しくは保持する際に、連通経路を介したキャビティーの減圧を開始し、しかる後、保持炉の内部の加圧を終了する際に、連通経路を介したキャビティーの減圧を終了させることが可能となる。これにより、溶湯が中子に接触した際に中子に含まれる粘着剤が燃焼等して発生する中子ガスを連通経路を通じて逃がすことが可能となり、キャビティーの圧力上昇を低減させることが可能となる。これにより、たとえ、キャビティーから中子ガス等を直接排出することができない場合であっても、連通経路を通じて中子ガス等を排出することができるため、ガス欠陥を低減することが可能となるなど金属溶湯の充填性を更に向上させることができる。
【００７３】
ここで、連通経路としては、例えば、キャビティー用配管と比較して極細とした、通過抵抗が大きいものを挙げることができる。これにより、チャンバーの内部の減圧直後に連動して減圧されることはない。その一方で、これにより、キャビティー用配管を通じてキャビティーから中子ガス等を直接排出することができず、キャビティーの圧力が上昇した場合に中子ガス等を連通経路を通じて排出することができる。
【００７４】
また、本実施形態においては、連通経路の吸引口に対して、中子又は中子に付加された巾木が配設されていることが好適である。
【００７５】
このように、連通経路の吸引口に対して、中子や巾木が配設されていることによって、溶湯が中子に接触した際に中子に含まれる粘着剤等が燃焼して発生する中子ガスを連通経路を通じて効率良く逃がすことができる。また、鋳込み速度の更なる安定化、空気巻き込みによる欠陥の更なる低減化などが可能になる。これにより、ガス欠陥をより低減することが可能となるなど金属溶湯の充填性を更に向上させることができる。
【００７６】
更に、本実施形態においては、分割鋳型が、下鋳型、下鋳型上で水平方向にスライドする中鋳型、及び上鋳型を有し、連通経路が、中鋳型、上鋳型、及び中鋳型と上鋳型との間のうちの少なくとも１つに形成されていることが好適である。
【００７７】
このように、連通経路を有する鋳型を用いることによって、溶湯が中子に接触した際に中子に含まれる粘着剤等が燃焼して発生する中子ガスを連通経路を通じて効率良く逃がすことができる。また、鋳込み速度の更なる安定化、空気巻き込みによる欠陥の更なる低減化などが可能になる。これにより、ガス欠陥をより低減することが可能となるなど金属溶湯の充填性を更に向上させることができる。
【００７８】
次に、鋳造方法や鋳造装置において用いられる鋳型の他の形態について図面を参照しながら詳細に説明する。図５は、本発明の一実施形態に係る鋳造装置における中子を含む鋳型の他の一例を模式的に示す断面図である。なお、この断面は、鋳型の短手方向に沿うものである。また、この断面においては、湯口は現れていない。更に、上記の形態において説明したものと同等のものについては、それらと同一の符号を付して説明を省略する。
【００７９】
図５に示すように、この鋳型Ａにおいて、連通経路Ａａは、中鋳型Ａ２と上鋳型Ａ３とに形成されている。また、連通経路Ａａの吸引口Ａｃに対して、中子Ｄ及び中子Ｄに付加された巾木Ｅが配設されている。なお、Ａ２’及びＡ３’は、極細である連通経路Ａａを形成するために用いた鋳型Ａ２，Ａ３と同様の鋼材を示す。また、この鋳型Ａによる成形品は、シリンダーヘッドである。
【００８０】
このように、連通経路の吸引口に対して、中子や巾木を配設することによって、溶湯が中子に接触した際に中子に含まれる粘着剤等が燃焼して発生する中子ガスを連通経路及びチャンバー用配管を通じて効率良く逃がすことができる。また、鋳込み速度の適切な範囲での更なる安定化、空気巻き込みによる欠陥の低減化などが可能になる。これにより、ガス欠陥をより低減することが可能となるなど金属溶湯の充填性を更に向上させることができる。また、中鋳型と上鋳型との間のみならず、中鋳型自体や上鋳型自体に連通経路を形成することもでき、これによっても、金属溶湯の充填性を更に向上させることができる。
【００８１】
また、図６は、本発明の一実施形態に係る鋳造装置における鋳型の更に他の一例を模式的に示す断面図である。なお、図６（Ａ）における断面は、鋳型の長手方向に沿うものであり、図６（Ｂ）における断面は、図６（Ａ）に示す鋳型のＢ−Ｂ線における鋳型の短手方向に沿うものである。また、これらの断面においても、湯口は現れていない。更に、上記の形態において説明したものと同等のものについては、それらと同一の符号を付して説明を省略する。
【００８２】
図６に示すように、この鋳型Ａにおいて、連通経路Ａａは、上鋳型Ａ３に形成されている。
【００８３】
このように、連通経路の上鋳型に形成することによって、溶湯が中子に接触した際に中子に含まれる粘着剤等が燃焼して発生する中子ガスを連通経路及びチャンバー用配管を通じて効率良く逃がすことができる。また、鋳込み速度の適切な範囲での更なる安定化、空気巻き込みによる欠陥の低減化などが可能になる。これにより、ガス欠陥をより低減することが可能となるなど金属溶湯の充填性を更に向上させることができる。また、中鋳型と上鋳型との間のみならず、上鋳型自体に連通経路を形成することもでき、これによっても、金属溶湯の充填性を向上させることができる。
【００８４】
以上、本発明を若干の実施形態によって説明したが、本発明はこれらに限定されるものではなく、本発明の要旨の範囲内で種々の変形が可能である。
【００８５】
例えば、上記実施形態においては、金属溶湯として、アルミニウムやアルミニウム合金を例示したが、これに限定されるものではなく、例えば、鉄や銅、真鍮についても適用することができる。
【００８６】
また、例えば、上記実施形態においては、分割鋳型と中子とを用いて形成するような複雑な形状を有する成形品として、シリンダヘッドを例示したが、これに限定されるものではなく、シリンダブロックについても適用することができる。
【００８７】
更に、例えば、上述した実施形態においては、分割鋳型として、下鋳型、下鋳型上で水平方向にスライドする中鋳型、及び上鋳型を有するものを図示して説明したが、これに限定されるものではなく、従来公知の分割鋳型を適用することができる。
【００８８】
また、例えば、上述した実施形態においては、金属溶湯を湯口まで供給する際に、保持炉の内部を加圧する加圧装置を利用する場合を例示したが、これに限定されるものではなく、これに代えて、電磁ポンプを利用して少なくとも湯口まで金属溶湯を供給してもよい。
【符号の説明】
【００８９】
１  鋳造装置
１０  チャンバー
１０ａ  空間
２０  保持炉
３０  ストーク
３０ａ  上端部
３０ｂ  下端部
４０  加圧装置
４２  配管
５０  チャンバー用吸引装置
５０Ａ  ポンプ
５１，５７  圧力センサー
５２  チャンバー用配管
５２ａ  主配管
５２ｂ  副配管
５３，５４  絞りバルブ
５５，５６  開閉バルブ
５９  タンク
６０  キャビティー用吸引装置
６２  キャビティー用配管
７０  センサー
７１  型閉じセンサー
８０  制御装置
Ａ  鋳型
Ａ１  下鋳型
Ａ２，Ａ２’  中鋳型
Ａ３，Ａ３’  上鋳型
Ａａ  連通経路
Ａｂ  湯口
Ａｃ  吸引口
Ｂ  キャビティー
Ｃ  金属溶湯
Ｄ  中子
Ｅ  巾木
Ｆ  成形品
Ｆａ  バリ
【図１】
0006406510.tif 000002
【図２】
0006406510.tif 000003
【図３】
0006406510.tif 000004
【図４】
0006406510.tif 000005
【図５】
0006406510.tif 000006
【図６】
0006406510.tif 000007